(57)【要約】      （修正有）【課題】表面に高い防滑性を有することで、使用者、特に子供が靴下を履いてマット上を走っても滑りにくいジョイントマットを提供する。【解決手段】各辺部に凹、凸嵌合部１１，１２が形成された矩形状のジョイントマット１０において、発泡性軟質合成樹脂からなるマット本体１３と、マット本体の表面に積層され、合成樹脂からなる化粧フィルム層と、化粧フィルム層の表面に積層され、かつ透明または半透明の合成樹脂からなる防滑フィルム層１５とを備える。【選択図】図１
0003207590.tif 000002
【実用新案登録請求の範囲】
【請求項１】
各辺部に、隣り合うジョイントマットと連結するための凹、凸嵌合部が形成された矩形状のジョイントマットにおいて、
発泡性軟質合成樹脂からなるマット本体と、
該マット本体の表面に積層され、合成樹脂からなる化粧フィルム層と、
該化粧フィルム層の表面に積層され、かつ透明または半透明の合成樹脂からなる防滑フィルム層とを備えたことを特徴とするジョイントマット。
【請求項２】
前記化粧フィルム層の素材が２軸延伸ポリプロピレンで、
前記防滑フィルム層の素材が低密度ポリエチレンであることを特徴とする請求項１に記載のジョイントマット。
【請求項３】
前記発泡性軟質合成樹脂の素材が、発泡エチレン−酢酸ビニル共重合樹脂で、
前記化粧フィルム層の表面には木目柄がプリントされ、
前記ジョイントマットの防滑フィルム層側には、エンボス加工が施されたことを特徴とする請求項１または請求項２に記載のジョイントマット。
【考案の詳細な説明】
【技術分野】
【０００１】
この考案は、隣り合うジョイントマットと連結するための凹、凸嵌合部が４つの辺部に形成された矩形状のジョイントマットに関する。
【背景技術】
【０００２】
例えば、住宅のリビングにおいて、床の防音や床傷防止のため、フローリング上に簡単に敷設可能なフロアマットとして、ジョイントマットが知られている（例えば特許文献１）。
ジョイントマットとは、軟質発泡合成樹脂からなる正方形のマット本体の各辺部に、隣り合うジョイントマットと連結するための凹、凸嵌合部が一体形成されたものである。マット本体の表面には、例えば木目柄がプリントされた延伸ポリプロピレン（ＯＰＰ）フィルムからなる化粧フィルム層が積層されている。
使用時には、複数枚のジョイントマットを、突き合わせ側の辺部の凹、凸嵌合部同士を嵌め合わせながら順次連結することで、フローリング上に所望サイズのフロアマットが敷設される。
【先行技術文献】
【特許文献】
【０００３】
【特許文献１】実用新案登録第３１８１７００号公報
【考案の開示】
【考案が解決しようとする課題】
【０００４】
しかしながら、従来のジョイントマットにあっては、使用者が靴下を履いてマットの上を歩く時、殊に靴下を履いた子供がマット上で走り回ったとき、滑って転倒するおそれがあった。これは、従来マットの歩行面となる化粧フィルム層が、摩擦抵抗が小さい延伸ポリプロピレンを原料として製造されていたためである。
【０００５】
そこで、考案者は鋭意研究の結果、合成樹脂からなる化粧フィルム層の上に、化粧フィルム層より摩擦抵抗が大きい透明または半透明の合成樹脂からなる防滑フィルム層を積層するようにすれば、上述した課題は解消されることを知見し、この考案を完成させた。
【０００６】
すなわち、この考案は、このような問題点に鑑みなされたもので、ジョイントマットの表面に高い防滑性を有することで、使用者、特に子供が靴下を履いてマット上を走っても滑りにくいジョイントマットを提供することを目的としている。
【課題を解決するための手段】
【０００７】
請求項１に記載の考案は、各辺部に、隣り合うジョイントマットと連結するための凹、凸嵌合部が形成された矩形状のジョイントマットにおいて、発泡性軟質合成樹脂からなるマット本体と、該マット本体の表面に積層され、合成樹脂からなる化粧フィルム層と、該化粧フィルム層の表面に積層され、かつ透明または半透明の合成樹脂からなる防滑フィルム層とを備えたことを特徴とするジョイントマットである。
【０００８】
ジョイントマットのサイズは任意である。例えば、縦横３０ｃｍ、縦横６０ｃｍなどでもよい。
複数枚のジョイントマットから組立式フロアマットを組み立てる際には、同一サイズのジョイントマットのみを使用せずとも、異なるサイズのマットを適宜組み合わせてもよい。
マット本体の素材（主原料）は、発泡性を有する軟質の合成樹脂であれば任意である。例えば、発泡エチレン−酢酸ビニル共重合樹脂（ＥＶＡ）、発泡ポリウレタン（ＰＵ）、発泡ポリオレフィンなどを採用することができる。
マット本体の厚さは任意である。例えば、５〜５０ｍｍ、好ましくは８〜５０ｍｍ、さらに好ましくは１０〜３０ｍｍである。
【０００９】
化粧フィルム層とは、表面がジョイントマットの化粧面（意匠面、デザイン面）となるものである。
化粧フィルム層の表面には、任意の模様（柄）を印刷することができる。例えば、木目柄、花柄、マーブル模様、幾何学模様、キャラクタなどである。その他、化粧フィルム層の表面全体に単一色を印刷してもよい。
化粧フィルム層の素材としては、例えば、２軸延伸ポリプロピレン（ＯＰＰ）、無延伸ポリプロピレン（ＣＰＰ）、エチレン−酢酸ビニル共重合樹脂、ポリ塩化ビニルなどを採用することができる。このうち、印刷の発色がよい２軸延伸ポリプロピレンが好ましい。印刷法としてはグラビア印刷などを採用することができる。
【００１０】
化粧フィルム層の摩擦係数は、例えば０．２未満である。ここでいう“摩擦係数”とは、ＪＩＳ−Ｋ７１２５：１９９９により規定される静摩擦係数である。化粧フィルム層は、滑材の添加により摩擦係数を小さく調整することができる。
マット本体への化粧フィルム層の積層方法としては、例えば熱融着（ラミネート）、接着剤による接着などを採用することができる。
化粧フィルム層の厚さは任意である。例えば、１０〜２５０μｍ、好ましくは２０〜１５０μｍ、さらに好ましくは３０〜１００μｍである。
【００１１】
防滑フィルム層の素材としては、防滑性を有する透明または半透明の合成樹脂であれば任意である。例えば、低密度ポリエチレン、塩化ビニル系樹脂、ポリウレタンなどを採用することができる。防滑フィルム層を通して化粧フィルム層の表面（印刷面）が見えるように、防滑フィルム層は透明または半透明である必要がある。
防滑フィルム層の摩擦係数は、化粧フィルム層の摩擦係数より大きければ任意である。例えば、摩擦係数が０．３以上、好ましくは０．４以上である。防滑フィルム層の摩擦係数をさらに高めるため、原料となる合成樹脂にシリカ等の無機粒子や、発泡性マイクロカプセルを混入してもよい。
防滑フィルム層の化粧フィルム層への積層方法としては、例えば、熱融着、所定の接着剤による接着などを採用することができる。
防滑フィルム層の厚さは任意である。例えば、１０〜２５０μｍ、好ましくは２０〜１５０μｍ、さらに好ましくは３０〜１００μｍである。
【００１２】
請求項２に記載の考案は、前記化粧フィルム層の素材が２軸延伸ポリプロピレンで、前記防滑フィルム層の素材が低密度ポリエチレンであることを特徴とする請求項１に記載のジョイントマットである。
【００１３】
２軸延伸ポリプロピレン（ＯＰＰ）とは、ポリプロピレンを縦横２方向に延伸したものである。
低密度（軟質）ポリエチレンの摩擦係数は、２軸延伸ポリプロピレンの摩擦係数より大きければ限定されない。一例を挙げれば、２軸延伸ポリプロピレンの摩擦係数が０．２で、低密度ポリエチレンの摩擦係数が０．５である。
２軸延伸ポリプロピレンの化粧フィルム層と低密度ポリエチレンの防滑フィルム層とは、例えば熱融着により張り合わせることができる。
【００１４】
請求項３に記載の考案は、前記発泡性軟質合成樹脂の素材が、発泡エチレン−酢酸ビニル共重合樹脂で、前記化粧フィルム層の表面には木目柄がプリントされ、前記ジョイントマットの防滑フィルム層側には、エンボス加工が施されたことを特徴とする請求項１または請求項２に記載のジョイントマットである。
【００１５】
木目柄としては、例えば、柾目柄や板目柄を適宜採用することができる。
エンボス形状（凹凸形状）は任意である。例えば、矩形、円形、楕円形などを採用することができる。
エンボス加工により現出する凹凸部の（平面的な）サイズや、エンボスの深さは任意である。
【考案の効果】
【００１６】
請求項１に記載の考案によれば、ジョイントマットの化粧フィルム層の表面に、このフィルム層より摩擦係数が大きい防滑フィルム層を積層しているため、ジョイントマットの表面に高い防滑性を付与することができる。これにより、使用者、特に子供が靴下を履いた状態でマット上を歩いたり、走っても滑りにくく、使用者の転倒による負傷を防止することができる。
【００１７】
特に、請求項２に記載の考案によれば、化粧フィルム層の素材を２軸延伸ポリプロピレンとし、防滑フィルム層の素材をポリエチレンとしたため、ジョイントマットの表面に高い防滑性を低コストで付与することができる。
【００１８】
また、請求項３に記載の考案によれば、発泡性軟質合成樹脂の素材として、発泡エチレン−酢酸ビニル共重合樹脂を採用したため、マット本体がゴム材に比べて軽くなり、かつ弾力性、柔軟性、耐久性、保温性、防音性、撥水性および耐候性に優れたものとなる。これにより、転倒時の衝撃を緩和し、傷が付きにくく、下階への騒音を吸収して音漏れを防ぎ、かつ冬季の床冷えをなくし、紫外線を浴びても劣化しにくいとともに、塩素を含まないことから焼却してもダイオキシンが発生しない。
また、化粧フィルム層の表面に木目柄を印刷したため、木製のフローリングと同等の暖かみを与えることができる。
さらに、ジョイントマットの防滑フィルム層側にエンボス加工を施したため、ジョイントマットの表面の防滑性をさらに高めることができる。
【図面の簡単な説明】
【００１９】
【図１】この考案の実施例１に係るジョイントマットの斜視図である。
【図２】この考案の実施例１に係るジョイントマットの要部拡大断面図である。
【考案を実施するための形態】
【００２０】
以下、この考案の実施例を具体的に説明する。ここでは、住宅のリビングのフローリングに敷設される組立式フロアマットのパーツとなるジョイントマットを例にとる。
【実施例】
【００２１】
図１および図２において、１０はこの考案の実施例１に係るジョイントマットで、このジョイントマット１０は、各辺部に、隣り合うジョイントマット１０と連結するための凹、凸嵌合部１１，１２（凹嵌合部１１と凸嵌合部１２）が形成された正方形状のものであり、発泡性軟質合成樹脂からなるマット本体１３と、マット本体１３の表面に積層され、合成樹脂からなる化粧フィルム層１４と、化粧フィルム層１４の表面に積層され、かつ半透明の合成樹脂からなる防滑フィルム層１５とを備えている。
【００２２】
以下、これらの構成体を具体的に説明する。
マット本体１３の主原料は、発泡エチレン−酢酸ビニル共重合樹脂（ＥＶＡ）で、そのサイズは一辺が３０ｃｍ、厚さが１０ｍｍ（または２０ｍｍ）である。４つの辺部には、多数の凹嵌合部１１と凸嵌合部１２とが、交互に所定ピッチで配設されている。マット本体１３は抗菌処理を施してもよい。
化粧フィルム層１４の主原料は、強度が高く伸びにくい２軸延伸ポリプロピレンである。その結果、化粧フィルム層１４の摩擦係数は０．２で、比較的滑り易い。ここでの摩擦係数は、ＪＩＳ−Ｋ７１２５：１９９９により規定された静摩擦係数である（以下、同じ）。
化粧フィルム層１４の厚さは５０μｍで、その表面には木目柄がフルカラーによりグラビア印刷されている。
防滑フィルム層１５の主要素材は低密度ポリエチレンで、その摩擦係数は０．５であって滑りにくい。
防滑フィルム層１５の厚さは５０μｍである。
【００２３】
ジョイントマット１０の製造時には、主原料が発泡エチレン−酢酸ビニル共重合樹脂（融点７０°〜１１０℃）の厚地シートの表面に、２軸延伸ポリプロピレン（融点１６５℃前後）が主原料の化粧フィルム層１４と、低密度ポリエチレン（融点１００℃〜１１５℃）が主原料の防滑フィルム層１５とを重ね合わせ、その後、１本の圧熱ローラによりその表面側を熱圧着する。このときの加熱温度は、融点が最も高い化粧フィルム層１４を考慮し、１８０℃〜２００℃である。次いで、得られた３層構造の厚地シートに、所定形状の抜き型により型抜きする。これにより、ジョイントマット１０が製造される。
【００２４】
また、ジョイントマット１０には、その防滑性フィルム層２５側（表面側）に、直径数ｍｍ、深さ数ｍｍの円形の凹凸部が縦横数ｍｍピッチでエンボス加工が施されている。この加工は、型抜きされる前の３層式厚地シートの表面側に対して、外周面にエンボス突起が縦横数ｍｍピッチで配設された熱エンボスロールを押し付けることでなされる。なお、このジョイントマット１０は、床暖房およびノンホルムアルデヒド仕様としてもよい。
こうして得られた各ジョイントマット１０は、その使用時、リビングのフローリング上で突き合わせ側の辺部の凹嵌合部１１と凸嵌合部１２とを互いに嵌合しながら順次連結して行く。その結果、フローリングの上に所望サイズの組立式フロアマットが敷設されることになる。
【００２５】
このように、ジョイントマット１０の化粧フィルム層１４の表面に、化粧フィルム層１４より摩擦係数が大きい防滑フィルム層１５を積層したため、ジョイントマット１０の表面（歩行面）に高い防滑性を付与することができる。これにより、使用者、特に子供が靴下を履いた状態でマット上を歩いたり、走っても滑りにくく、使用者の転倒による負傷を防止することができる。
また、化粧フィルム層１４の主原料を２軸延伸ポリプロピレンとし、防滑フィルム層１５の主原料を低密度ポリエチレンとしたため、ジョイントマット１０の表面に高い防滑性を低コストで付与することができる。
【００２６】
さらに、マット本体１３の主原料として、発泡エチレン−酢酸ビニル共重合樹脂を採用したため、マット本体１３が、ゴム材に比べて軽くなり、弾力性、柔軟性、耐久性、保温性、防音性、撥水性および耐候性に優れたものとなる。その結果、使用者の転倒時の衝撃を緩和し、マットに傷が付きにくく、下階への騒音を吸収して音漏れを防止することができる。しかも、冬季の床冷えをなくし、紫外線を浴びても劣化しにくいとともに、塩素を含まないことから焼却してもダイオキシンが発生しない。
また、化粧フィルム層１４の表面に木目柄を印刷したため、ジョイントマット１０を敷設した床にフローリングと同等の暖かみを付与することができる。
さらに、ジョイントマット１０の防滑フィルム層１５側にエンボス加工を施したため、ジョイントマット１０の歩行面がさらに滑りにくくなる。
【産業上の利用可能性】
【００２７】
この考案は、住宅のリビング等において、フローリング上に敷設されるジョイントマットの防滑性を高める技術として有用である。
【符号の説明】
【００２８】
１０  ジョイントマット
１１  凹嵌合部
１２  凸嵌合部
１３  マット本体
１４  化粧フィルム層
１５  防滑フィルム層
【図１】
0003207590.tif 000003
【図２】
0003207590.tif 000004